(57)【特許請求の範囲】
【請求項１】
第１の層と、前記第１の層における厚み方向の第１の面側に設けられた第２の層と、前記第１の層における第１の面と反対側の第２の面側に設けられた第３の層と、を備える積層フィルムであって、
前記第１の層は下記の条件（１）を満たす層であり、
前記第２の層及び前記第３の層は、それぞれ下記の条件（２）を満たす層であり、
さらに下記の条件（３）を満たす、積層フィルム。
（１）層の総質量に対する環状オレフィン樹脂の割合が５０質量％以上で、鎖状オレフィン樹脂の割合が５０質量％以下であり、かつ層の厚みが１０〜５０μｍである。
（２）層の総質量に対する環状オレフィン樹脂の割合が１０〜３０質量％で、鎖状オレフィン樹脂の割合が７０〜９０質量％であり、かつ層の厚みが５〜２５μｍである。
（３）下式（Ｉ）で表される値Ｐが５≦Ｐ≦６５である。
Ｐ＝ａ×Ｑ１＋ｂ×Ｑ２＋ｃ×Ｑ３  ・・・（Ｉ）
（ただし、前記式（Ｉ）中、ａは前記第１の層の厚み（μｍ）であり、ｂは前記第２の層の厚み（μｍ）であり、ｃは前記第３の層の厚み（μｍ）であり、Ｑ１は前記第１の層中の環状オレフィン樹脂の割合（質量％）を１００で除した値であり、Ｑ２は前記第２の層中の環状オレフィン樹脂の割合（質量％）を１００で除した値であり、Ｑ３は前記第３の層中の環状オレフィン樹脂の割合（質量％）を１００で除した値である。）
【請求項２】
前記第２の層と前記第３の層が同じである、請求項１に記載の積層フィルム。
【請求項３】
総厚みが２０〜１００μｍである、請求項１又は２に記載の積層フィルム。
【請求項４】
請求項１〜３のいずれか一項に記載の積層フィルムを備える包材。
【請求項５】
請求項４に記載の包材が袋状にされた袋本体を備える袋体。
【発明の詳細な説明】
【技術分野】
【０００１】
本発明は、積層フィルム、包材及び袋体に関する。
【背景技術】
【０００２】
食品、薬品、雑貨等を収容する袋体としては、ポリエチレンやポリプロピレン等の鎖状オレフィン樹脂で形成された包材が袋状にされたものが多く用いられている。しかし、特に医薬品（エタノール含浸綿等）や化粧品（美容パックシート等）等を収容する袋体においては、内容物の揮発性成分が包材に吸着されることで、揮発性成分によって得られる効果が低くなる問題がある。
【０００３】
ところで、医薬品の変質を抑制する包材として、環状オレフィンフィルムを用いた包材が知られている（例えば、特許文献１）。環状オレフィンフィルムは、環状オレフィン樹脂を用いていないフィルムに比べて耐薬品性に優れ、薬品等の内容物の揮発性成分が吸着されにくい性質がある。しかし、環状オレフィンフィルムは、他の素材等との接着性が不足しやすい問題があり、またコスト面でも不利である。
【０００４】
また、環状オレフィン樹脂と鎖状オレフィン樹脂を混合した混合物により形成した混合樹脂層を備える包材も知られている。該包材でも環状オレフィン樹脂によって耐薬品性が改善される。しかし、特に耐薬品性を重視して環状オレフィン樹脂の割合を多くした場合に、他の素材等との接着性が不足しやすく、またコストも増大する。
混合樹脂層の内側に、ポリプロピレン等の鎖状オレフィンのみで形成された鎖状オレフィン樹脂層を積層した積層フィルムを用いる包材も提案されている（例えば、特許文献２）。該包材では、混合樹脂層の内側に鎖状オレフィン樹脂層が積層されていることで接着性が向上するものの、易カット性が低下する問題がある。
【先行技術文献】
【特許文献】
【０００５】
【特許文献１】特開平１０−２６４２９０号公報
【特許文献２】特開２０１１−２２４９２１号公報
【発明の概要】
【発明が解決しようとする課題】
【０００６】
本発明は、内容物の揮発性成分が吸着されにくく、接着性に優れ、かつ易カット性も優れた低コストな積層フィルム及び包材、並びに袋体を提供することを目的とする。
【課題を解決するための手段】
【０００７】
本発明は、以下の構成を有する。
［１］第１の層と、前記第１の層における厚み方向の第１の面側に設けられた第２の層と、前記第１の層における第１の面と反対側の第２の面側に設けられた第３の層と、を備える積層フィルムであって、前記第１の層は下記の条件（１）を満たす層であり、前記第２の層及び前記第３の層は、それぞれ下記の条件（２）を満たす層であり、さらに下記の条件（３）を満たす、積層フィルム。
（１）層の総質量に対する環状オレフィン樹脂の割合が５０質量％以上で、鎖状オレフィン樹脂の割合が５０質量％以下であり、かつ層の厚みが１０〜５０μｍである。
（２）層の総質量に対する環状オレフィン樹脂の割合が３０質量％以下で、鎖状オレフィン樹脂の割合が７０質量％以上であり、かつ層の厚みが５〜２５μｍである。
（３）下式（Ｉ）で表される値Ｐが５≦Ｐ≦６５である。
Ｐ＝ａ×Ｑ１＋ｂ×Ｑ２＋ｃ×Ｑ３  ・・・（Ｉ）
（ただし、前記式（Ｉ）中、ａは前記第１の層の厚み（μｍ）であり、ｂは前記第２の層の厚み（μｍ）であり、ｃは前記第３の層の厚み（μｍ）であり、Ｑ１は前記第１の層中の環状オレフィン樹脂の割合（質量％）を１００で除した値であり、Ｑ２は前記第２の層中の環状オレフィン樹脂の割合（質量％）を１００で除した値であり、Ｑ３は前記第３の層中の環状オレフィン樹脂の割合（質量％）を１００で除した値である。）
［２］前記第２の層と前記第３の層が同じである、［１］に記載の積層フィルム。
［３］総厚みが２０〜１００μｍである、［１］又は［２］に記載の積層フィルム。
［４］前記［１］〜［３］のいずれかに記載の積層フィルムを備える包材。
［５］前記［４］に記載の包材が袋状にされた袋本体を備える袋体。
【発明の効果】
【０００８】
本発明の積層フィルムは、内容物の揮発性成分が吸着されにくく、接着性に優れ、易カット性にも優れ、また低コストである。
本発明の包材は、内容物の揮発性成分が吸着されにくく、易カット性にも優れ、低コストである。
本発明の袋体は、内容物の揮発性成分が吸着されにくく、易カット性にも優れ、低コストである。
【図面の簡単な説明】
【０００９】
【図１】本発明の積層フィルムの一例を示した断面図である。
【図２】本発明の包材の一例を示した断面図である。
【図３】本発明の袋体の一例を示した正面図である。
【図４】図３の袋体のＡ−Ａ断面図である。
【発明を実施するための形態】
【００１０】
［積層フィルム］
本発明の積層フィルムは、第１の層と、前記第１の層における厚み方向の第１の面側に設けられた第２の層と、前記第１の層における第１の面と反対側の第２の面側に設けられた第３の層と、を備える積層フィルムである。本発明の積層フィルムは、医薬品（エタノール含浸綿等）や化粧品（美容パックシート等）等を収容する袋体を形成する包材に好適に利用することができる。
【００１１】
以下、本発明の積層フィルムの一例を示して説明する。本実施形態の積層フィルム１は、第１の層１０と、第１の層１０における厚み方向の第１の面１０ａに設けられた第２の層１２と、第１の層１０における第１の面１０ａと反対側の第２の面１０ｂに設けられた第３の層１４と、を備えている。
【００１２】
（第１の層）
第１の層は、環状オレフィン樹脂と鎖状オレフィン樹脂とを含有する。環状オレフィン樹脂とは、環状構造を有するオレフィン樹脂を意味する。鎖状オレフィン樹脂とは、環状構造を有しない鎖状のオレフィン樹脂を意味する。
【００１３】
環状オレフィン樹脂としては、例えば、ノルボルネン系モノマー単位を有する重合体が挙げられる。環状オレフィン樹脂は、ノルボルネン系モノマー単位に加えて、エチレンモノマー単位を有する共重合体であってもよい。ノルボルネン系モノマーとは、分子骨格中にノルボルネン骨格を有するものであり、ジシクロペンタジエン、ノルボルネン、テトラシクロドデセン等が挙げられる。環状オレフィン樹脂が有するノルボルネン系モノマー単位は、１種であってもよく、２種以上であってもよい。
【００１４】
環状オレフィン樹脂の市販品としては、日本ゼオン（株）製の「ゼオノア（登録商標）」、ポリプラスチックス（株）製の「ＴＯＰＡＳ（登録商標）」、三井化学（株）製の「アペル（登録商標）」等が挙げられる。
第１の層に含有される環状オレフィン樹脂は、１種であってもよく、２種以上であってもよい。
【００１５】
鎖状オレフィン樹脂としては、特に限定されず、例えば、ポリエチレン、ポリプロピレン、エチレン−酢酸ビニル共重合体、エチレン−αオレフィン共重合体等が挙げられる。
第１の層に含有される鎖状オレフィン樹脂は、１種であってもよく、２種以上であってもよい。
【００１６】
第１の層は、下記の条件（１）を満たす。第１の層が条件（１）を満たすことで、内容物の揮発性成分が吸着されにくく、易カット性に優れた積層フィルムとなる。
条件（１）：層の総質量に対する環状オレフィン樹脂の割合が５０質量％以上で、鎖状オレフィン樹脂の割合が５０質量％以下であり、かつ層の厚みが１０〜５０μｍである。
【００１７】
第１の層中の環状オレフィン樹脂の割合は、第１の層の総質量（１００質量％）に対して、５０〜１００質量％であり、６０〜８０質量％が好ましい。第１の層中の環状オレフィン樹脂の割合が下限値以上であれば、内容物の揮発性成分が吸着されにくくなる。第１の層中の環状オレフィン樹脂の割合が低いほど、優れた接着性が得られやすくなる。
【００１８】
第１の層中の鎖状オレフィン樹脂の割合は、第１の層の総質量（１００質量％）に対して、０〜３０質量％であり、１０〜３０質量％が好ましい。第１の層中の鎖状オレフィン樹脂の割合が多いほど、優れた接着性が得られやすくなる。第１の層中の鎖状オレフィン樹脂の割合が上限値以下であれば、内容物の揮発性成分が吸着されにくくなり、また優れた易カット性が確保される。
【００１９】
第１の層の厚みは、１０〜５０μｍであり、１０〜２０μｍが好ましい。第１の層の厚みが下限値以上であれば、内容物の揮発性成分が吸着されにくくなる。第１の層の厚みが上限値以下であれば、優れた易カット性が確保される。
【００２０】
（第２の層）
第２の層は、環状オレフィン樹脂と鎖状オレフィン樹脂とを含有する。第２の層に含有される環状オレフィン樹脂と鎖状オレフィン樹脂としては、特に限定されず、例えば、第１の層で挙げた環状オレフィン樹脂及び鎖状オレフィン樹脂と同じものが挙げられる。第２の層に含有される環状オレフィン樹脂は、１種であってもよく、２種以上であってもよい。第２の層に含有される鎖状オレフィン樹脂は、１種であってもよく、２種以上であってもよい。
【００２１】
第２の層は、下記の条件（２）を満たす。第２の層が条件（２）を満たすことで、接着性及び易カット性に優れた積層フィルムとなる。
条件（２）：層の総質量に対する環状オレフィン樹脂の割合が３０質量％以下で、鎖状オレフィン樹脂の割合が７０質量％以上であり、かつ層の厚みが５〜２５μｍである。
【００２２】
第２の層中の環状オレフィン樹脂の割合は、第２の層の総質量（１００質量％）に対して、０〜３０質量％であり、１０〜３０質量％が好ましい。第２の層中の環状オレフィン樹脂の割合が多いほど、内容物の揮発性成分が吸着されにくくなる。第２の層中の環状オレフィン樹脂の割合が上限値以下であれば、優れた接着性が得られ、またコスト面でも有利である。
【００２３】
第２の層中の鎖状オレフィン樹脂の割合は、第２の層の総質量（１００質量％）に対して、７０〜１００質量％であり、８０〜１００質量％が好ましい。第２の層中の鎖状オレフィン樹脂の割合が下限値以上であれば、優れた接着性が得られ、またコスト面でも有利である。第２の層中の鎖状オレフィン樹脂の割合が低いほど、内容物の揮発性成分が吸着されにくくなり、また優れた易カット性が確保されやすい。
【００２４】
第２の層の厚みは、５〜２５μｍであり、５〜１５μｍが好ましい。第２の層の厚みが下限値以上であれば、優れた接着性が得られる。第２の層の厚みが上限値以下であれば、優れた易カット性が確保される。
【００２５】
（第３の層）
第３の層は、環状オレフィン樹脂と鎖状オレフィン樹脂とを含有する。第３の層に含有される環状オレフィン樹脂と鎖状オレフィン樹脂としては、特に限定されず、例えば、第１の層で挙げた環状オレフィン樹脂及び鎖状オレフィン樹脂と同じものが挙げられる。第３の層に含有される環状オレフィン樹脂は、１種であってもよく、２種以上であってもよい。第３の層に含有される鎖状オレフィン樹脂は、１種であってもよく、２種以上であってもよい。
【００２６】
第３の層は、第２の層と同様に条件（２）を満たす。第３の層が条件（２）を満たすことで、接着性及び易カット性に優れた積層フィルムとなる。第３の層における環状オレフィン樹脂の割合、鎖状オレフィン樹脂の割合、及び層の厚みの好ましい範囲は、第２の層におけるそれらの好ましい範囲と同様である。
【００２７】
第２の層と第３の層においては、環状オレフィン樹脂の割合、鎖状オレフィン樹脂の割合、及び層の厚みがそれぞれ同じになっていることが好ましい。また、第２の層と第３の層においては、環状オレフィン樹脂及び鎖状オレフィン樹脂の種類が同じであることが好ましい。これにより、接着性及び易カット性がさらに優れた積層フィルムとなる。本発明においては、第２の層と第３の層とが同じであることが特に好ましい。
なお、第２の層と第３の層においては、環状オレフィン樹脂及び鎖状オレフィン樹脂の種類や割合、層の厚みが異なっていてもよい。
【００２８】
（フィルム全体の環状オレフィン樹脂の割合と厚み）
本発明の積層フィルムは、第１の層が条件（１）を満たし、第２の層及び第３の層が条件（２）を満たすことに加えて、下記の条件（３）を満たす。これにより、低コストで、耐薬品性、接着性及び易カット性を兼ね備えた積層フィルムとなる。
【００２９】
条件（３）：下式（Ｉ）で表される値Ｐが５≦Ｐ≦６５である。
Ｐ＝ａ×Ｑ１＋ｂ×Ｑ２＋ｃ×Ｑ３  ・・・（Ｉ）
ただし、前記式（Ｉ）中、ａは第１の層の厚み（μｍ）であり、ｂは第２の層の厚み（μｍ）であり、ｃは第３の層の厚み（μｍ）であり、Ｑ１は第１の層中の環状オレフィン樹脂の割合（質量％）を１００で除した値であり、Ｑ２は第２の層中の環状オレフィン樹脂の割合（質量％）を１００で除した値であり、Ｑ３は第３の層中の環状オレフィン樹脂の割合（質量％）を１００で除した値である。
【００３０】
本発明の積層フィルムにおける値Ｐは、５〜６５であり、１０〜４０が好ましい。値Ｐが下限値以上であれば、優れた耐薬品性が得られ、内容物の揮発成分が吸着されにくくなる。値Ｐが上限値以下であれば、コストが高騰することを抑制できる。
【００３１】
本発明の積層フィルムの総厚みは、２０〜１００μｍであり、２０〜５０μｍが好ましい。積層フィルムの総厚みが下限値以上であれば、内容物の揮発性成分がより吸着されにくくなる。積層フィルムの総厚みが上限値以下であれば、低コストである。
【００３２】
（製造方法）
本発明の積層フィルムの製造方法は、特に限定されず、例えば、インフレーション法やキャスト法による共押出積層法、押出ラミネーション法、サンドラミネーション法、ドライラミネーション法等が挙げられる。
【００３３】
以上説明したように、本発明の積層フィルムにおいては、第１の層が条件（１）を満たし、第２の層及び第３の層が条件（２）を満たすうえ、第１の層、第２の層及び第３の層が全体として条件（３）を満たしている。条件（１）〜（３）を満たすように、第１の層中の環状オレフィン樹脂の割合を高く、第２の層及び第３の層中の環状オレフィン樹脂の割合を低く制御し、かつ各層の厚みを制御することで、耐薬品性、接着性及び易カット性を兼ね備えた低コストな積層フィルムとなる。そのため、本発明の積層フィルムを用いれば、内容物の揮発性成分が吸着されにくく、接着性に優れ、かつ易カット性も優れた包材が低コストで得られる。
【００３４】
なお、本発明の積層フィルムは、前記した積層フィルム１には限定されない。例えば、本発明の積層フィルムは、本発明の効果を損なわない範囲であれば、前記した積層フィルム１における第１の層と第２の層の間、又は第１の層と第３の層の間に、環状オレフィン樹脂や鎖状オレフィン樹脂を含有するさらに別の層を備えていてもよい。ただし、本発明の積層フィルムは、第２の層、第１の層及び第３の層がこの順に積層された３層構成であることが好ましい。
【００３５】
［包材］
本発明の包材は、本発明の積層フィルムを備えるものである。本発明の包材は、本発明の積層フィルムを備える以外は、公知の態様を採用できる。以下、本発明の包材の一例を示して説明する。
【００３６】
本実施形態の包材２は、図２に示すように、積層フィルム１と、積層フィルム１における第３の層１４側に設けられたアルミニウム箔層１６と、アルミニウム箔層１６の第３の層１４と反対側に設けられた印刷層１８と、印刷層１８のアルミニウム箔層１６と反対側に設けられた基材層２０と、を備えている。すなわち、包材２においては、第２の層１２、第１の層１０、第３の層１４、アルミニウム箔層１６、印刷層１８及び基材層２０がこの順に積層されている。
【００３７】
印刷層１８は、特に限定されず、包材において形成される公知の印刷層を採用できる。
基材層２０を形成する材料としては、特に限定されず、例えば、ポリエステル樹脂（ポリエチレンテレフタレート、ポリエチレンナフタレート等）、ポリアミド樹脂（ナイロン等）、オレフィン樹脂（ポリプロピレン等）等が挙げられる。
【００３８】
包材２の製造方法は、特に限定されず、公知の方法を利用することができる。例えば、積層フィルムにおける第３の層の表面に蒸着等によりアルミニウム箔層を形成したものと、基材層の一方の面に印刷を施すなどして印刷層を形成したものとを、ドライラミネーション法、サンドラミネーション法等により積層する方法等が挙げられる。
【００３９】
以上説明した本発明の包材は、本発明の積層フィルムを備えているため、積層フィルムとアルミニウム箔層とが充分な強度で接着されており、内容物の揮発性成分が吸着されにくく、易カット性にも優れ、また低コストである。
なお、本発明の包材は、本発明の積層フィルムを備えるものであれば、前記した包材２には限定されない。例えば、本発明の包材は、印刷層を備えていなくてもよい。また、本発明の包材は、積層フィルムの第２の層側に別の層が積層されたものであってもよい。
【００４０】
［袋体］
本発明の袋体は、本発明の包材が袋状にされた袋本体を備えるものである。本発明の袋体は、本発明の包材が袋状にされた袋本体を備える以外は、公知の態様を採用できる。本発明の袋体は、袋本体に形成される開口部の近傍の内面に嵌合具が取り付けられた嵌合具付き袋体であってもよい。
【００４１】
以下、本発明の袋体の一例を示して説明する。本実施形態の袋体３は、図３及び図４に示すように、内容物を収容する密封された状態の袋本体３０と、袋本体３０の上部の内面に、横方向に沿って取り付けられた嵌合具４０とを具備している。
【００４２】
この例の袋本体３０は、第２の層１２が向かい合うように２枚の包材２が重ね合わされ、それらの周縁部２ａが全てヒートシールされることで形成され、密封された状態になっている。袋本体３０における嵌合具４０よりも上部側には、横方向に沿って切断補助線３２が設けられており、その端部にノッチ３４が形成されている。
【００４３】
袋本体３０の形状は、本実施形態では矩形である。なお、袋本体３０の形状は矩形には限定されない。また、袋本体３０の大きさも特に限定されず、袋本体３０に収容する内容物によって適宜選定すればよい。
【００４４】
切断補助線３２は、袋本体３０を切断して開封することを補助する線である。切断補助線３２としては、特に限定されず、例えば、包材２における切断補助線３２の部分をそれ以外の部分に比べて薄肉化した弱化線、ミシン目からなる弱化線、列状に形成された細孔からなる弱化線、印刷等で形成した線等が挙げられる。ノッチ３４の形状は、この例では三角形状であるが、特に限定されず、半円形状、直線状等であってもよい。
【００４５】
嵌合具４０は、帯状の第１基材４４の長手方向に凸条の雄側嵌合部４６が設けられた第１嵌合部材４２と、帯状の第２基材５０の長手方向に雄側嵌合部４６と着脱自在に嵌合する雌側嵌合部５２が設けられた第２嵌合部材４８と、を備えている。雄側嵌合部４６は、第１基材４４の対向面から立ち上がる幹部４６ａと、幹部４６ａの先端側に設けられ、幹部４６ａよりも大きい頭部４６ｂとを備えている。雌側嵌合部５２は、第２基材５０における対向面から断面円弧状に立ち上がる一対の第１アーム部５２ａと第２アーム部５２ｂとを備え、それら第１アーム部５２ａと第２アーム部５２ｂによって凹部５２ｃが形成されている。雄側嵌合部４６と雌側嵌合部５２とは、雄側嵌合部４６の頭部４６ｂが雌側嵌合部５２の凹部５２ｃ内に嵌まり込むことで、着脱自在に嵌合するようになっている。
袋体３では、嵌合具４０の第１基材４４と第２基材５０が、袋本体３０において対向する２枚の包材２のそれぞれに溶着されている。
【００４６】
嵌合具４０を形成する材料は、公知の材料を使用できる。本発明の袋体が嵌合具を備える場合、嵌合具には環状オレフィン樹脂が含有されていることが好ましい。これにより、内容物の揮発性成分が嵌合具に吸着することも抑制されるため、開封後に内容物を使用する際に、内容物の揮発性成分による効果をより安定して得ることができる。嵌合具に用いる環状オレフィン樹脂としては、特に限定されず、例えば、積層フィルムの説明において挙げたものと同じものが挙げられる。
【００４７】
嵌合具４０には、環状オレフィン樹脂以外の他の樹脂が含有されていてもよい。他の樹脂としては、特に限定されず、例えば、ナイロン、直鎖状低密度ポリエチレン、高圧法低密度ポリエチレン、高密度ポリエチレン、ポリプロピレン、エチレン−（メタ）アクリル酸アルキルエステル共重合体、オレフィン系エラストマー、スチレン系エラストマー、エチレン−酢酸ビニル共重合体、アイオノマー、ポリビニルアルコール等が挙げられる。他の樹脂は、１種を単独で使用してもよく、２種以上を併用してもよい。
【００４８】
袋体３においては、ノッチ３４から切断補助線３２に沿って袋本体３０の上部を切断して除去することで、袋本体３０の上部に開口部を形成して開封することができる。袋体３に形成した開口部は、嵌合具４０の雄側嵌合部４６と雌側嵌合部５２を着脱することで繰り返し開閉できる。
【００４９】
本発明の袋体に収容する内容物としては、特に限定されず、例えば、医薬品（エタノール含浸綿、消毒液、滅菌パッド等）、医療用品（湿布薬、鎮痛消炎テープ、ハップ剤、熱冷ましシート等）、化粧品（美容パックシート・マスク、詰替え用化粧水・乳液等）、農薬、肥料、食品関連等が挙げられる。本発明は、医薬品や化粧品を収容する際に特に有用である。
【００５０】
本発明の袋体は、本発明の積層フィルムを備える包材を用いた袋本体を備えているため、内容物の揮発性成分が吸着されにくく、易カット性も優れており、また低コストである。なお、本発明の袋体は、前記した袋体３には限定されない。例えば、本発明の袋体は、嵌合具４０以外の公知の態様の嵌合具を備える袋体であってもよく、嵌合具を備えない袋体であってもよい。
【実施例】
【００５１】
以下、実施例によって本発明を詳細に説明するが、本発明は以下の記載によっては限定されない。
【００５２】
［原料］
本実施例で使用した原料を以下に示す。
（環状オレフィン樹脂）
Ａ−１：製品名「７０１０Ｆ−６００」（ポリプラスチックス社製、ガラス転移温度：１１０℃）。
【００５３】
（鎖状オレフィン樹脂）
ＬＬＤＰＥ：製品名「ダウレックス２０４７Ｇ」（直鎖状低密度ポリエチレン、ダウケミカル社製）。
【００５４】
［実施例１］
環状オレフィン樹脂Ａ−１（８０質量部）とＬＬＤＰＥ（２０質量部）とをタンブラーミキサーを用いて混合し、第１の層を形成するための材料（ｉ）を得た。また、第２の層及び第３の層を形成するためのＬＬＤＰＥ（１００質量部）からなる材料（ｉｉ）を用意した。次いで、キャスト法により、材料（ｉ）で形成された第１の層と、該第１の層の厚み方向の両面側にそれぞれ材料（ｉｉ）で形成された第２の層及び第３の層とを備える２種３層構成の積層フィルムを得た。各層の厚みは、第１の層を２０μｍ、第２の層及び第３の層を１０μｍとした。
【００５５】
［実施例２〜４］
第１の層を形成する材料（ｉ）、及び第２の層及び第３の層を形成する材料（ｉｉ）の組成と、第１の層、第２の層及び第３の層の厚みを表１に示すように変更した以外は、実施例１と同様にして積層フィルムを得た。
【００５６】
［比較例１〜３］
第１の層を形成する材料（ｉ）、及び第２の層及び第３の層を形成する材料（ｉｉ）の組成と、第１の層、第２の層及び第３の層の厚みを表１に示すように変更した以外は、実施例１と同様にして積層フィルムを得た。
【００５７】
［評価方法］
各実施例及び比較例で得た積層フィルムについて、耐薬品性、易カット性、接着性及びコストをそれぞれ評価した。評価方法を以下に示す。
【００５８】
（耐薬品性（薬品非吸着性））
各例で得た積層フィルムの第３の層が最外層となるように、インパルス式ヒートシール機を用いて、容積１００ｍＬの袋体を作成した。得られた袋体に、以下の成分を配合した薬剤−１を１００ｍＬ封入し、４０℃で１週間保存した。
保存後、薬剤−１を廃棄し、袋体内表面に残った薬剤を拭きとった袋体を、エタノールに５時間浸漬し、サンプル中に含まれるサリチル酸メチルをエタノールに抽出した。その抽出液をガスクロマトグラフィーによって以下の測定条件で測定し、袋体に吸着したサリチル酸メチルの量を袋体の内表面の単位面積あたりの量として計算した。
【００５９】
＜薬剤−１の配合＞
サリチル酸メチル：１０質量％、
エタノール：９０質量％。
＜ガスクロマトグラフィーの測定条件＞
検出器：ＦＩＤ検出器。
＜評価基準＞
○：検出量１５μｇ／ｃｍ２未満。
×：検出量１５μｇ／ｃｍ２以上。
【００６０】
（易カット性）
ノッチに沿って手切りを行い、以下の評価基準に従って易カット性を評価した。
＜評価基準＞
○：抵抗なく直線に切れる。
△：やや抵抗あるが直線に切れる。
×：切口が湾曲する。
【００６１】
［接着性］
２枚の積層フィルムにおける内層となる側に、それぞれヒートシーラーを用いてポリエチレン（ＰＥ）製ジッパーテープを１５０℃で接着し、ジッパーを開閉させた時の状態を観察した。
＜評価基準＞
○：ジッパーが開閉できる。
×：ジッパーと積層フィルムが界面剥離する。
【００６２】
（コスト）
コストの評価は、以下の評価基準に従って行った。
○：同じ厚みの鎖状オレフィンフィルムに対してコストが＋２０％以下である。
△：同じ厚みの鎖状オレフィンフィルムに対してコストが＋２０％超＋５０％以下である。
×：同じ厚みの鎖状オレフィンフィルムに対してコストが＋５０％超である。
【００６３】
各実施例及び比較例における各層を形成する材料の組成、層の厚み、及び評価結果を表１に示す。
【００６４】
【表１】
0006663206.tif 000002
【００６５】
表１に示すように、条件（１）〜（３）を満たす実施例１〜４の積層フィルムは、耐薬品性、易カット性及び接着性を兼ね備えており、またコスト面でも優れていた。
第１の層の厚みが１０μｍ未満で、値Ｐが５未満であり、条件（１）及び条件（３）を満たさない比較例１では、耐薬品性が不十分であった。第２の層及び第３の層中の環状オレフィン樹脂の割合が３０質量％超で、鎖状オレフィン樹脂の割合が７０質量％未満であり、条件（２）を満たさない比較例２では、接着性が不十分であった。第１の層の厚みが５０μｍ超で、値Ｐが６５超であり、条件（１）及び条件（３）を満たさない比較例３では、耐薬品性、易カット性及び接着性に優れるものの、コストがかかりすぎる。
【符号の説明】
【００６６】
１  積層フィルム
２  包材
３  袋体
１０  第１の層
１２  第２の層
１４  第３の層
１６  アルミニウム箔層
１８  印刷層
２０  基材層
３０  袋本体
４０  嵌合具
【図１】
0006663206.tif 000003
【図２】
0006663206.tif 000004
【図３】
0006663206.tif 000005
【図４】
0006663206.tif 000006